교반기 장착 5 MPa 내압 용기 에 , 가교 성 단량체 로서 의 에틸렌 디 메타크릴 레이트 84 . 85 부 , ( 메트 ) 아크릴산 에스테르 단량체 로서 의 n - 부틸 아크릴 레이트 15 부 , 산 성 기 함유 단량체 로서 의 메타크릴산 0 . 15 부 , 유화제 로서 의 도데 실 벤젠술폰산 나트륨 1 부 , 이온 교환수 150 부 , 및 중합 개시제 로서 의 과 황산 칼륨 0 . 5 부 를 넣 고 충분히 교반 한 후 , 60 ℃ 로 가온 함 으로써 중합체 의 중합 을 개시 하 였 다 . 중합 전화 율 이 96 % 가 된 시점 에서 냉각 하 여 중합 반응 을 정지 시킴 으로써 , 가교 수지 의 수분 산액 ( 고형분 농도 : 38 . 4 %) 을 얻 었 다 .